СПОСОБ ИЗГОТОВЛЕНИЯ АГЛОМЕРАТОВ И ВОССТАНОВЛЕННОГО ЖЕЛЕЗА

1. Способ производства агломератов, включающий
этап термообработки порошка, содержащего оксид железа, имеющий 50% частиц с диаметром 2 мкм или менее, при температуре нагрева 900-1200°C, и
и этап гранулирования полученного термообработанного порошка в качестве сырья, тем самым производя агломераты.
2. Способ по п. 1, в котором гранулирование проводят методом грануляции вальцеванием.
3. Способ по п. 1 или 2, в котором термообработку проводят таким образом, что термообработанный порошок имеет 50% частиц с диаметром 4 мкм или более.
4. Способ по п. 1 или 2, в котором термообработку проводят в течение периода нагрева 30 мин или дольше.
5. Способ по п. 1 или 2, в котором термообработку проводят при вальцевании порошка, содержащего оксид железа.
6. Способ по п. 1 или 2, в котором порошок, содержащий оксид железа, является отходом обогащения.
7. Способ по п. 6, в котором отход обогащения представляет собой осадок, который остается после извлечения Ni из никельсодержащей руды.
8. Способ производства восстановленного железа, в котором агломераты, полученные способом по п. 1 или 2, нагревают, в результате чего производят восстановленное железо.
9. Способ по п. 8, в котором агломераты дополнительно содержит углеродосодержащий восстановитель.